두께 25 ± 3 ㎛ 의 경질 성 하도 층 위 에 두께 약 1600 Å 의 Al 2 O 3 층 , 그 위 에 두께 약 1060 Å 의 ZrO 2 층 , 그 위 에 두께 약 1700 Å 의 Al 2 O 3 층 , 그 위 에 두께 약 1240 Å ZrO 2 층 을 포함 하 는 반사 율 및 투과율 조절 층 을 증착 한 것 을 제외 하 고는 , 실시 예 1 에서 설명 한 방법 과 동일 한 방법 으로 스마트폰 용 유리 케이스 코팅 체 를 제조 하 였 다 .